(57)【特許請求の範囲】
【請求項１】
０．０１ｗｔ％〜１．００ｗｔ％にて亜鉛（Ｚｎ）、およびスズ（Ｓｎ）からなる群から選択される少なくとも１つを含み、
０．０３ｗｔ％〜１０ｗｔ％にて銅（Ｃｕ）、金（Ａｕ）、およびパラジウム（Ｐｄ）からなる群から選択される少なくとも１つをさらに含み、
残りが銀（Ａｇ）および他の不可避の不純物からなる（ただし、亜鉛（Ｚｎ）および銅（Ｃｕ）を含み、残りが銀（Ａｇ）および不可避の不純物からなる銀（Ａｇ）合金を除き、０．０５ｗｔ％のスズ（Ｓｎ）および０．５ｗｔ％の金（Ａｕ）を含み、残りが銀（Ａｇ）および不可避の不純物からなる銀（Ａｇ）合金を除く）、半導体素子のためのボンディングワイヤ。
【請求項２】
０．０１ｗｔ％〜１．００ｗｔ％にて亜鉛（Ｚｎ）、スズ（Ｓｎ）、およびニッケル（Ｎｉ）からなる群から選択される少なくとも１つを含み、
０．０３ｗｔ％〜１０ｗｔ％にて銅（Ｃｕ）、金（Ａｕ）、およびパラジウム（Ｐｄ）からなる群から選択される少なくとも１つをさらに含み、
０．００１ｗｔ％〜０．０５ｗｔ％にてカルシウム（Ｃａ）、セリウム（Ｃｅ）、およびイットリウム（Ｙ）からなる群から選択される少なくとも１つをさらに含む、残りが銀（Ａｇ）および他の不可避の不純物からなる、半導体素子のためのボンディングワイヤ。
【請求項３】
ＬＥＤチップ、前記ＬＥＤチップに電力を供給するためのリードフレーム、および前記ＬＥＤチップと前記リードフレームを接続するためのボンディングワイヤを含む、発光ダイオード（ＬＥＤ）パッケージであって、前記ボンディングワイヤは、請求項１または２に係る半導体素子のためのボンディングワイヤである、発光ダイオード（ＬＥＤ）パッケージ。
【請求項４】
０．０１ｗｔ％〜１．００ｗｔ％にて亜鉛（Ｚｎ）、およびスズ（Ｓｎ）からなる群から選択される少なくとも１つを含み、さらに、０．０３ｗｔ％〜１０ｗｔ％にて銅（Ｃｕ）、金（Ａｕ）、およびパラジウム（Ｐｄ）からなる群から選択される少なくとも１つを含み、残りが銀（Ａｇ）および他の不可避の不純物からなる（ただし、亜鉛（Ｚｎ）および銅（Ｃｕ）を含み、残りが銀（Ａｇ）および不可避の不純物からなる銀（Ａｇ）合金を除き、０．０５ｗｔ％のスズ（Ｓｎ）および０．５ｗｔ％の金（Ａｕ）を含み、残りが銀（Ａｇ）および不可避の不純物からなる銀（Ａｇ）合金を除く）、銀（Ａｇ）合金を、モールドに注入し、前記銀（Ａｇ）合金を融解する工程と、
融解した前記銀（Ａｇ）合金を連続鋳造する工程と、
連続鋳造した前記銀（Ａｇ）合金を引き抜く工程と、
を含む、半導体素子のための結合ワイヤを製造する方法。
【請求項５】
０．０１ｗｔ％〜１．００ｗｔ％にて亜鉛（Ｚｎ）、スズ（Ｓｎ）、およびニッケル（Ｎｉ）からなる群から選択される少なくとも１つを含み、さらに、０．０３ｗｔ％〜１０ｗｔ％にて銅（Ｃｕ）、金（Ａｕ）、およびパラジウム（Ｐｄ）からなる群から選択される少なくとも１つを含み、さらに、０．００１ｗｔ％〜０．０５ｗｔ％にて、カルシウム（Ｃａ）、セリウム（Ｃｅ）、およびイットリウム（Ｙ）からなる群から選択される少なくとも１つを含み、残りが銀（Ａｇ）および他の不可避の不純物からなる、銀（Ａｇ）合金を、モールドに注入し、前記銀（Ａｇ）合金を融解する工程と、
融解した前記銀（Ａｇ）合金を連続鋳造する工程と、
連続鋳造した前記銀（Ａｇ）合金を引き抜く工程と、
を含む、半導体素子のための結合ワイヤを製造する方法。
【請求項６】
引き抜いた前記銀（Ａｇ）合金の軟化熱処理を実施する工程をさらに含む、請求項４または５に記載の方法。
【発明の詳細な説明】
【技術分野】
【０００１】
本発明は、ボンディングワイヤ、より具体的には、半導体素子のためのボンディングワイヤ、および銀（Ａｇ）が主成分として使用される、該ボンディングワイヤを用いる発光ダイオード（ＬＥＤ）パッケージに関する。
【背景技術】
【０００２】
ボンディングワイヤは、ＩＣチップまたはＬＥＤチップおよび一般に金（Ａｕ）で製造されるリードフレームを電気接続するための金属線である。近年の世界の金（Ａｕ）の価格の急激な増加により、ボンディングワイヤを製造するコストを減少させるために、銅（Ｃｕ）ワイヤまたはボンディングワイヤのためにパラジウム（Ｐｄ）がコーティングされた銅（Ｃｕ）ワイヤを使用する試みがなされている。一部の製造業社は銅（Ｃｕ）ワイヤを大量生産しているが、銅（Ｃｕ）の特徴は金（Ａｕ）のものと等しくないため、継続された研究が金（Ａｕ）に基づいた合金ワイヤで行われている。
【０００３】
金（Ａｕ）に基づいた合金ワイヤとして金（Ａｕ）−銀（Ａｇ）合金ワイヤに関する研究が行われている。金（Ａｕ）−銀（Ａｇ）合金ワイヤは、銀（Ａｇ）（すなわち合金元素）が優れた電気伝導性を有し、金（Ａｕ）が完全な固溶体を形成するため、コストが減少できるという利点を有する。しかしながら、多量の金（Ａｕ）が金（Ａｕ）−銀（Ａｇ）合金ワイヤに含まれるため、コストの減少に限界がある。さらに、銅ワイヤおよびパラジウム（Ｐｄ）でコーティングされた銅ワイヤは、反射性、すなわち、ＬＥＤの最も重要な機能が悪化するため、ＬＥＤパッケージにおいて使用できない。
【発明の概要】
【発明が解決しようとする課題】
【０００４】
従って、コストを減少させる効果を有しながら、優れた信頼性および反射性の特性を有する新規の材料から作製されるボンディングワイヤを開発するための緊急の必要性が存在する。
【課題を解決するための手段】
【０００５】
本発明は、半導体素子のためのボンディングワイヤおよび銀（Ａｇ）が主成分として使用される、該ボンディングワイヤを用いるＬＥＤパッケージを提供することを目的とし、信頼性があり、従来の金（Ａｕ）合金ワイヤと取り替えることができる合金ボンディングワイヤを提供する利点を有する。本発明の別の実施形態は、銀（Ａｇ）合金ボンディングワイヤが銀（Ａｇ）合金ワイヤに特有の表面変色を防止でき、製造時に高いショート比が適用される、ＬＥＤパッケージを提供する。
【０００６】
本発明の例示的な実施形態は、５ｐｐｍ〜１０ｗｔ％にて亜鉛（Ｚｎ）、スズ（Ｓｎ）、およびニッケル（Ｎｉ）からなる群から選択される少なくとも１つを含み、残りが銀（Ａｇ）および他の不可避の不純物を含む、半導体素子のためのボンディングワイヤを提供する。
【０００７】
ボンディングワイヤはさらに、０．０３ｗｔ％〜１０ｗｔ％にて銅（Ｃｕ）、白金（Ｐｔ）、ロジウム（Ｒｈ）、オスミウム（Ｏｓ）、金（Ａｕ）、およびパラジウム（Ｐｄ）からなる群から選択される少なくとも１つを含み得る。
【０００８】
ボンディングワイヤはさらに、３ｐｐｍ〜５ｗｔ％にてベリリウム（Ｂｅ）、カルシウム（Ｃａ）、マグネシウム（Ｍｇ）、バリウム（Ｂａ）、ランタン（Ｌａ）、セリウム（Ｃｅ）、およびイットリウム（Ｙ）からなる群から選択される少なくとも１つを含み得る。
【０００９】
本発明の別の例示的な実施形態に係る発光ダイオード（ＬＥＤ）パッケージは、ＬＥＤチップ、電力をＬＥＤチップに供給するためのリードフレーム、およびＬＥＤチップとリードフレームを結合するためのボンディングワイヤを含み、ここで、そのボンディングワイヤは半導体素子のためのボンディングワイヤである。
【００１０】
本発明の別の例示的な実施形態に係る半導体素子のためのボンディングワイヤを製造する方法は、以下の工程を含む：５ｐｐｍ〜１０ｗｔ％にて亜鉛（Ｚｎ）、スズ（Ｓｎ）、およびニッケル（Ｎｉ）からなる群から選択される少なくとも１つを含み、残りが銀（Ａｇ）および他の不可避の不純物を含む、銀（Ａｇ）合金をモールドに注入し、銀（Ａｇ）合金を融解する工程；融解した銀（Ａｇ）合金を連続鋳造する工程；および連続鋳造した銀（Ａｇ）合金を引き抜く工程。
【００１１】
半導体素子のためのボンディングワイヤを製造する方法において、銀（Ａｇ）合金はさらに、０．０３ｗｔ％〜１０ｗｔ％にて銅（Ｃｕ）、白金（Ｐｔ）、ロジウム（Ｒｈ）、オスミウム（Ｏｓ）、金（Ａｕ）、およびパラジウム（Ｐｄ）からなる群から選択される少なくとも１つを含んでもよい。
【００１２】
半導体素子のためのボンディングワイヤを製造する方法において、銀（Ａｇ）合金はさらに、３ｐｐｍ〜５ｗｔ％にてベリリウム（Ｂｅ）、カルシウム（Ｃａ）、マグネシウム（Ｍｇ）、バリウム（Ｂａ）、ランタン（Ｌａ）、セリウム（Ｃｅ）、およびイットリウム（Ｙ）からなる群から選択される少なくとも１つを含んでもよい。
【００１３】
半導体素子のためのボンディングワイヤを製造する方法はさらに、引き抜かれた銀（Ａｇ）合金に対して軟化熱処理を実施する工程を含んでもよい。上記のような本発明の半導体素子のためのボンディングワイヤによれば、主成分として金（Ａｕ）より安い銀（Ａｇ）を使用する銀（Ａｇ）合金ボンディングワイヤは、高生産生を提供でき、表面変色を防ぎ、銀（Ａｇ）に合金元素を付加することにより優れた信頼性および機械特性を有する。
【図面の簡単な説明】
【００１４】
【図１】図１は、本発明の例示的な実施形態に係る銀（Ａｇ）合金ボンディングワイヤが適用されるＬＥＤパッケージの構造を概略的に示す図である。
【発明を実施するための形態】
【００１５】
本発明およびそれを達成するための方法の利点および特徴は、添付の図面と共に以下の実施形態から明らかとなるだろう。しかしながら、本発明は、開示される実施形態に限定されず、種々の方法で実施されてもよい。実施形態は、本発明の開示を完全にし、当業者が本発明の範囲を完全に理解できるように提供されている。本発明は特許請求の範囲により規定される。図面全体にわたって使用される同じ参照番号は同じまたは同様の部分を指す。
【００１６】
本発明の例示的な実施形態に係る半導体素子のためのボンディングワイヤを添付の図面を参照して以下に詳細に記載する。参照のために、本発明を説明する際に、本発明の要旨を不必要に曖昧にしてしまう恐れがある場合、既知の機能および構造の詳細な説明は省略する。
【００１７】
本発明の例示的な実施形態に係る半導体素子のためのボンディングワイヤは、５ｐｐｍ〜１０ｗｔ％にて亜鉛（Ｚｎ）、スズ（Ｓｎ）、およびニッケル（Ｎｉ）からなる群から選択される少なくとも１つを含み、残りが銀（Ａｇ）および他の不可避の不純物を含む。
【００１８】
半導体素子のためのボンディングワイヤはさらに、０．０３ｗｔ％〜１０ｗｔ％にて銅（Ｃｕ）、白金（Ｐｔ）、ロジウム（Ｒｈ）、オスミウム（Ｏｓ）、金（Ａｕ）およびパラジウム（Ｐｄ）からなる群から選択される少なくとも１つを含み得る。
【００１９】
半導体素子のためのボンディングワイヤはさらに、３ｐｐｍ〜５ｗｔ％にてベリリウム（Ｂｅ）、カルシウム（Ｃａ）、マグネシウム（Ｍｇ）、バリウム（Ｂａ）、ランタン（Ｌａ）、セリウム（Ｃｅ）、およびイットリウム（Ｙ）からなる群から選択される少なくとも１つを含み得る。銀（Ａｇ）は、本発明に係るボンディングワイヤを形成する基礎材料であり、９９．９９ｗｔ％（４−９グレード）またはそれ以上の純度を有し得る。銀（Ａｇ）は、優れた電気伝導性および面心立法（ＦＣＣ）構造を有する。銀（Ａｇ）は、従来のボンディングワイヤで一般に使用されている金（Ａｕ）と取り替えることができるので、ボンディングワイヤが製造される場合のコスト削減効果があり得る。
【００２０】
本発明による主成分として銀（Ａｇ）を用いるボンディングワイヤの合金原子の合金比および原子の特性は以下の通りである：
第１群の原子
第１群の原子は、亜鉛（Ｚｎ）、スズ（Ｓｎ）およびニッケル（Ｎｉ）を含む。半導体素子において、銀（Ａｇ）ボンディングワイヤまたは銀（Ａｇ）合金ボンディングワイヤは、半導体チップのパッドに接続される。結合時において、銀（Ａｇ）ボンディングワイヤまたは銀（Ａｇ）合金ボンディングワイヤは、外部環境の影響により容易に変色し得る。本発明に係る第１群の原子は表面変色を防止する機能を有する。
【００２１】
種々の実験により、第１群の原子が５ｐｐｍ未満で含まれる場合、第１群の原子は、表面変色、低い引き抜き性、および低い信頼性を有し、第１群の原子が０．０１〜１０ｗｔ％にて含まれる場合、表面変色を有さず、優れた引き抜き性および信頼性を有することが示されている。従って、第１の元素の適切な含有量は５ｐｐｍ〜１０ｗｔ％である。
【００２２】
第２群の原子
第２群の原子は、銅（Ｃｕ）、白金（Ｐｔ）、ロジウム（Ｒｈ）、オスミウム（Ｏｓ）、金（Ａｕ）、およびパラジウムを含む。第２群の原子は、室温および高温にて引っ張り強度を増加させ、ループが形成された後のたるみまたは傾斜などのループ形状の屈曲または変形を抑制するように機能する。さらに、第２群の原子は、引き抜き性を増加させるために機能するので、生産生を向上させる。超低ループが形成される場合、第２群の原子は、ボールネック部分にて降伏力を上げることによって引っ張り強度を増加させるように機能する。従って、ボールネック部分の損傷が減少または取り除かれるという効果が存在する。特に、ボンディングワイヤは小さな直径を有するが、ボールネックの損傷が抑制され得る。
【００２３】
銅（Ｃｕ）は、銀（Ａｇ）と同じＦＣＣ結晶構造を有し、室温および高温強度、特に剪断強度を改良し、再結晶構造を改質する機能をする。
【００２４】
さらに、銅（Ｃｕ）は、ロジウム（Ｒｈ）およびパラジウム（Ｐｄ）より高温および高湿度にてより高い信頼性を有し、少量の銅（Ｃｕ）はロジウム（Ｒｈ）およびパラジウム（Ｐｄ）の効果を改良し得る。しかしながら、多量の銅（Ｃｕ）が加えられる場合、酸化の問題が生じ、ボンディングワイヤが強力になるため、パッドが損傷する。
【００２５】
ボンディングワイヤの信頼性およびＭＴＢＡを改良するためにロジウム（Ｒｈ）およびパラジウム（Ｐｄ）が加えられる。多量のロジウム（Ｒｈ）およびパラジウム（Ｐｄ）が加えられる場合、抵抗が増加し得、ボンディングワイヤが強力になり、ＭＴＢＡが短くなり得るため、パッドが損傷し得る。
【００２６】
銀（Ａｇ）と共に白金（Ｐｔ）は、完全な固溶体を形成し、圧縮ボールおよびアルミニウムパッドの接着強度の劣化を抑制し得る。
【００２７】
第２群の原子が０．０３ｗｔ％未満で加えられる場合、効果はない。第２群の原子が１０ｗｔ％超で加えられる場合、フリーエアボールが形成されるくぼみ現象が生じ、完全な球体を形成することが困難になる。従って、第２群の原子の適切な含有量は０．０３ｗｔ％〜１０ｗｔ％である。
【００２８】
第３群の原子
第３群の原子は、ベリリウム（Ｂｅ）、カルシウム（Ｃａ）、マグネシウム（Ｍｇ）、バリウム（Ｂａ）、ランタン（Ｌａ）、セリウム（Ｃｅ）およびイットリウム（Ｙ）を含む。第３群の原子は、銀（Ａｇ）に対して均一に分配され、そこに固体が溶解され、格子においてストレスの相互作用を生じるので、室温における強度を改善する。従って、第３群の原子は、ボンディングワイヤの引っ張り強度を改良するように機能し、ループ形状を安定させ、ループ高さの偏向を減少させるのに優れた効果を有する。
【００２９】
ベリリウム（Ｂｅ）およびカルシウム（Ｃａ）は、改良された固溶体により銀（Ａｇ）結晶格子を変形させる。従って、ベリリウム（Ｂｅ）およびカルシウム（Ｃａ）は、ボンディングワイヤの機械的強度を増加させ、ボンディングワイヤの再結晶温度を低下させ、ループの高さを増加させ得る。
【００３０】
第３群の原子が３ｐｐｍ未満で加えられる場合、上記の効果を得ることは難しい。第３群の原子が５ｗｔ％を超えて加えられる場合、引っ張り強度が減少するため、破損がボールネック部分で起こり得る危険性がある。従って、第３群の原子の適切な含有量は３ｐｐｍ〜５ｗｔ％である。
【００３１】
本発明に係る半導体素子のためのボンディングワイヤは、銀（Ａｇ）および合金元素に加えて不可避の不純物を含み得る。しかしながら、不純物は本発明の範囲を限定しない。
【００３２】
本発明の別の例示的な実施形態に係るＬＥＤパッケージは、第１群の原子から第３群の原子を含むボンディングワイヤを用いて製造され得る。すなわち、本発明にかかるＬＥＤパッケージ１００は、ＬＥＤチップ１０、ＬＥＤチップに電源を供給するためのリードフレーム２０、およびＬＥＤチップ１０とリードフレーム２０を結合するためのボンディングワイヤ５０を含む。
【００３３】
より具体的には、図１を参照すると、本発明に係るＬＥＤパッケージ１００は、リードフレーム２０およびリードフレーム２０に形成されるキャビティ３０の底部に取り付けられるＬＥＤチップ１０を含む。電極４０およびＬＥＤチップ１０の上面上の電極パッドはボンディングワイヤ５０により結合される。蛍光物質６０がキャビティ３０の内側にコーティングされ、ＬＥＤパッケージ１００を完成させるために硬化される。
【００３４】
本発明に係る主成分として銀（Ａｇ）を用いる銀（Ａｇ）合金ボンディングワイヤはボンディングワイヤ５０として使用される。本発明の別の例示的な実施形態に係る半導体素子のためのボンディングワイヤを製造する方法は、５ｐｐｍ〜１０ｗｔ％にて亜鉛（Ｚｎ）、スズ（Ｓｎ）、およびニッケル（Ｎｉ）からなる群から選択される少なくとも１つを含み、残りが銀（Ａｇ）および他の不可避の不純物を含む、銀（Ａｇ）合金をモールドに注入し、銀（Ａｇ）合金を融解する工程と、溶解した銀（Ａｇ）合金を連続鋳造する工程と、次いで連続鋳造した銀（Ａｇ）合金を引き抜く工程とを含む。
【００３５】
銀（Ａｇ）合金はさらに、０．０３ｗｔ％〜１０ｗｔ％にて銅（Ｃｕ）、白金（Ｐｔ）、ロジウム（Ｒｈ）、オスミウム（Ｏｓ）、金（Ａｕ）、およびパラジウム（Ｐｄ）からなる群から選択される少なくとも１つを含む。
【００３６】
銀（Ａｇ）合金はさらに、３ｐｐｍ〜５ｗｔ％にてベリリウム（Ｂｅ）、カルシウム（Ｃａ）、マグネシウム（Ｍｇ）、バリウム（Ｂａ）、ランタン（Ｌａ）、セリウム（Ｃｅ）、およびイットリウム（Ｙ）からなる群から選択される少なくとも１つを含む。
【００３７】
半導体素子のためのボンディングワイヤを製造する方法はさらに、引き抜かれた銀（Ａｇ）合金に対して軟化熱処理を実施する工程を含む。本発明を、本発明に係るボンディングワイヤを製造する方法および製造したボンディングワイヤの物理特性の評価結果を参照してより詳細に記載する。
【００３８】
＜銀（Ａｇ）合金ボンディングワイヤを製造する方法＞
０．０１ｗｔ％にて亜鉛（Ｚｎ）（すなわち、第１群の原子）、０．５ｗｔ％にて金（Ａｕ）（すなわち、第２群の原子）、０．５ｗｔ％にてパラジウム（Ｐｄ）（すなわち、第２群の原子）、０．００５ｗｔ％にてカルシウム（Ｃａ）（すなわち、第３群の原子）を含み、残りが銀（Ａｇ）および他の不可避の不純物を含む、銀（Ａｕ）合金をモールドに注入し、次いで溶解した。
【００３９】
溶解した銀（Ａｇ）合金を連続鋳造し、引き抜き、次いで引き抜きにより硬化されたボンディングワイヤを軟化させるために軟化熱処理に供した。本発明におけるボンディングワイヤの信頼性を評価するために使用した圧力チャンバ試験において、チャンバ条件は、８５℃の温度、２気圧の圧力、８５％の相対湿度、および５０４時間以上で５Ｖを含んだ。この条件において、ボンディングワイヤ材料を維持した後、次いでボール引き抜き試験（ＢＰＴ）を実施することにより評価した。ＢＰＴの時間において、持ち上げを決定するための基準は、破損がボールネックにおいて生じないことであり、ボール接着部分をパッドから持ち上げた。
【００４０】
試験の結果として、ボール持ち上げ率が０％である場合、優れていると評価した。ボール持ち上げ率が０％より高く２％未満である場合、良好と評価し、ボール持ち上げ率が２％より高く５％未満である場合、平均と評価し、ボール持ち上げ率が５％より高い場合、不良と評価した。
【００４１】
表１は、本発明に係るボンディングワイヤの成分の含有量を示す。以下の表１において、Ｎｏ．１〜Ｎｏ．７１は、本発明に従って製造したボンディングワイヤの実験例を示し、各ボンディングワイヤの成分の含有量を表に示す。各成分の含有量の単位は重量パーセントであり、銀（Ａｇ）の含有量は残りのバランス（Ｂａｌ）を示す。
【００４２】
【表１−１】
0005981314.tif 000002
【００４３】
【表１−２】
0005981314.tif 000003
【００４４】
【表１−３】
0005981314.tif 000004
【００４５】
【表１−４】
0005981314.tif 000005
【００４６】
【表１−５】
0005981314.tif 000006
【００４７】
【表１−６】
0005981314.tif 000007
【００４８】
【表１−７】
0005981314.tif 000008
【００４９】
表１において、実験の実施例１〜８は、亜鉛（Ｚｎ）（すなわち第１の群の原子）含有量を変化させることによって製造されたボンディングワイヤを示し、実験の実施例９〜１６は、スズ（Ｓｎ）（すなわち、第１の群の原子）含有量を変化させることによって製造されたボンディングワイヤを示し、実験の実施例１７〜２４は、ニッケル（Ｎｉ）を変化させることによって製造されたボンディングワイヤを示す。
【００５０】
さらに、実験の実施例２５〜３１は、銅（Ｃｕ）（すなわち、第２の群の原子）含有量を変化させることによって製造されたボンディングワイヤを示し、実験の実施例３２および３３は、白金（Ｐｔ）（すなわち、第２の群の原子）含有量を変化させることによって製造されたボンディングワイヤを示し、実験の実施例３４および３５は、ロジウム（Ｒｈ）およびオスミウム（Ｏｓ）（すなわち、第２の群の原子）をそれぞれ加えることによって製造されたボンディングワイヤを示し、実験の実施例３６〜３８は、金（Ａｕ）（すなわち、第２の群の原子）含有量を変化させることによって製造されたボンディングワイヤを示し、実験の実施例３９〜４５は、パラジウム（Ｐｄ）（すなわち、第２の群の原子）含有量を変化させることによって製造されたボンディングワイヤを示す。
【００５１】
実験の実施例４６は、ベリリウム（Ｂｅ）（すなわち、第３の群の原子）を加えることによって製造されたボンディングワイヤを示し、実験の実施例４７〜５０は、カルシウム（Ｃａ）（すなわち、第３の群の原子）含有量を変化させることによって製造されたボンディングワイヤを示し、実験の実施例５１〜５５は、マグネシウム（Ｍｇ）、バリウム（Ｂａ）、ランタン（Ｌａ）、セリウム（Ｃｅ）、およびイットリウム（Ｙ）（すなわち、第３の群の原子）をそれぞれ加えることによって製造されたボンディングワイヤを示す。
【００５２】
実験の実施例５６〜６０は、亜鉛（Ｚｎ）（すなわち、第１の群の原子）含有量および銅（Ｃｕ）（すなわち、第２の群の原子）含有量を変化させることによって製造されたボンディングワイヤを示し、実験の実施例６１〜６４は、スズ（Ｓｎ）（すなわち、第１の群の原子）含有量および金（Ａｕ）（すなわち、第２の群の原子）含有量を変化させることによって製造されたボンディングワイヤを示し、実験の実施例６５〜６８は、ニッケル（Ｎｉ）（すなわち、第１の群の原子）含有量およびパラジウム（Ｐｄ）（すなわち、第２の群の原子）含有量を変化させることによって製造されたボンディングワイヤを示す。
【００５３】
実験の実施例６９は、亜鉛（Ｚｎ）（すなわち、第１の群の原子）含有物、金（Ａｕ）およびパラジウム（Ｐｄ）（すなわち、第２の群の原子）ならびにカルシウム（Ｃａ）（すなわち、第３の群の原子）を含むボンディングワイヤを示す。実験の実施例７０は、ニッケル（Ｎｉ）（すなわち、第１の群の原子）、金（Ａｕ）およびパラジウム（Ｐｄ）（すなわち、第２の群の原子）、およびイットリウム（Ｙ）（すなわち、第３の群の原子）を含むボンディングワイヤを示す。実験の実施例７１は、スズ（Ｓｎ）（すなわち、第１の群の原子）、銅（Ｃｕ）、金（Ａｕ）、およびパラジウム（Ｐｄ）（すなわち、第２の群の原子）、およびセリウム（Ｃｅ）（すなわち、第３の群の原子）を含むボンディングワイヤを示す。
【００５４】
以下の表２は、表１に示した本発明に係るボンディングワイヤの物理特性の評価結果を示す。
【００５５】
【表２−１】
0005981314.tif 000009
【００５６】
【表２−２】
0005981314.tif 000010
【００５７】
【表２−３】
0005981314.tif 000011
【００５８】
【表２−４】
0005981314.tif 000012
【００５９】
表２において、表面変色は、ワイヤの反射性に基づいて測定した結果であり、◎は優れた状態を示し、○は良好な状態を示し、△は通常の状態を示し、×は悪い状態を示す。
【００６０】
ＦＡＢはフリーエアボールの略語である。ボールボンディングを実施するための円形のＦＡＢは、二次結合後にＥＦＯ放出を用いることによってキャピラリーチップにおけるワイヤテイルにて形成され得る。従って、形成されたＦＡＢ形状に関して、完全な球体が優れた状態により示される。形成される場合、ＦＡＢ形状は完全な球体であるが、かなり優れた状態により示されるワイヤの中心からわずかに外れる。形成される場合、ＦＡＢ形状は、完全な球体からわずかに外れ、ワイヤの中心は通常の状態により示される。傾斜している場合、ボール（ワイヤの中心から非常に外れたＦＡＢ）および結合はできず、形成されたＦＡＢ形状は悪い状態により示される。
【００６１】
ＦＡＢ形状特性はまた、表面変色のマークと同じ意味により示される。高湿度信頼性は、プレッシャークッカー試験（ＰＣＴ）において接着強さ（ＢＰＴ値）により示される。銀（Ａｇ）合金ワイヤは３０μｍの直径を有し、ＰＣＴは約９６時間、１２１℃にて実施した。接着強さの信頼性において、◎は優れた状態を示し、○はかなり優れた状態を示し、△は通常の状態を示し、×は悪い状態を示す。
【００６２】
プロセス可能性は、銀（Ａｇ）合金ワイヤの１ｋｍあたりに切断したワイヤの数により測定した。プロセス可能性は、値の減少により良好な特徴を有する。寿命試験において、１００ｎｍ厚の酸化層が銀（Ａｇ）合金ワイヤに形成するのにかかる時間をデータにより示した。寿命試験は値の増加により良好な特徴を有する。表１から２から、亜鉛（Ｚｎ）、スズ（Ｓｎ）、およびニッケル（Ｎｉ）含有量（すなわち、第１の添加成分）は、実験の実施例１〜２４において銀（Ａｇ）合金ワイヤの表面変色に影響を及ぼすことが見られ得る。
【００６３】
実験の実施例１〜２４において、銀（Ａｇ）合金ワイヤは、０．０１〜１０ｗｔ％の亜鉛（Ｚｎ）、スズ（Ｓｎ）、およびニッケル（Ｎｉ）含有量において優れた表面変色、引き抜き性、および信頼性を有し、ＦＡＢ形状特性は、５ｗｔ％またはそれより高い亜鉛（Ｚｎ）、スズ（Ｓｎ）、およびニッケル（Ｎｉ）含有量で影響を及ぼすことが見られ得る。実験の実施例２５〜３１において、銅（Ｃｕ）含有量（すなわち、第２の群の成分）は、銀（Ａｇ）合金ワイヤの表面変色に影響を及ぼすことが見られ得る。銅（Ｃｕ）含有量が１％未満である場合、銀（Ａｇ）合金ワイヤの表面変色は優れた特徴を有する。銅（Ｃｕ）含有量が０．１％またはそれより高い場合、優れたプロセス可能性の特徴が示し始める。他方で、銀（Ａｇ）合金ワイヤの信頼性およびＦＡＢ形状は悪影響を与えることが見られ得る。
【００６４】
実験の実施例３６〜４５において、金（Ａｕ）およびパラジウム（Ｐｄ）含有量（すなわち、第２の群の成分）は信頼性に対して優れた効果を有し、パラジウム（Ｐｄ）含有量を有する銀（Ａｇ）合金ワイヤの表面変色は、プロセス可能性に関して良好な特性を有することが見られ得る。実験の実施例５１〜５５において、マグネシウム（Ｍｇ）、バリウム（Ｂａ）、ランタン（Ｌａ）、セリウム（Ｃｅ）、およびイットリウム（Ｙ）（すなわち、第３の群の成分）は、銀（Ａｇ）合金ワイヤの接着強さおよび引き抜き特性を表わす。実験の実施例５６〜６０において、亜鉛（Ｚｎ）および銅（Ｃｕ）を含む合金の特性が知られ得る。接着強さは増加し、引き抜き特性は亜鉛（Ｚｎ）および銅（Ｃｕ）含有量の増加により良好になることが見られ得る。
【００６５】
実験の実施例６１〜６４において、スズ（Ｓｎ）および金（Ａｕ）を含む合金の特徴が知られ得る。引き抜き特性はスズ（Ｓｎ）および金（Ａｕ）含有量の減少により優れ、接着強さおよび寿命時間はスズ（Ｓｎ）および金（Ａｕ）の増加により増加することが見られ得る。実験の実施例６５〜６８において、ニッケル（Ｎｉ）およびパラジウム（Ｐｄ）を含む合金の特性が知られ得る。強さは、ニッケル（Ｎｉ）およびパラジウム（Ｐｄ）含有量の増加により向上し、パラジウム（Ｐｄ）の引き抜き特性および強度は向上することが見られ得る。実験の実施例６９〜７１において、金（Ａｕ）およびパラジウム（Ｐｄ）を含む三元合金またはそれ以上から作製された銀（Ａｇ）合金ワイヤの特性が知られ得る。金（Ａｕ）およびパラジウム（Ｐｄ）含有量が増加する場合、接着強さおよび引き抜き特性は優れるが、電気特性は減少する傾向がある。金（Ａｕ）およびパラジウム（Ｐｄ）が含まれる場合、信頼性は優れた特性であり、寿命期間が増加するという優れた特性が存在する。
【００６６】
本発明は、本発明の例示的な実施形態に基づいて記載してきたが、本発明に関する当業者は、本発明が、本発明の技術的精神または本質的な特徴から逸脱せずに種々の方法で実施され得ることを理解するだろう。
【００６７】
従って、上記の実施形態は例示であり、全ての態様から制限的ではないことが理解されるだろう。本発明の範囲は、詳細な説明よりむしろ添付の特許請求の範囲により規定され、本発明は、添付の特許請求の範囲の意味および範囲およびそれらの等価物から導かれる全ての修飾または変更を含むとみなされるべきである。
【符号の説明】
【００６８】
１０：ＬＥＤチップ
２０：リードフレーム
３０：キャビティ
４０：電極
５０：ボンディングワイヤ
６０：蛍光物質
１００：ＬＥＤパッケージ
【図１】
0005981314.tif 000013